(57)【要約】 【課題】改良された安定性、効率及び／又は収率を有する、線状オレフィンからその対応するメチル分枝イソオレフィンへの構造的異性化のための中孔ゼオライトを提供すること。【解決手段】少なくとも１種の前記線状オレフィンを含む炭化水素供給流を一定の範囲の温度において、  （ａ）（ｉ）特定の大きさの細孔径を有する少なくとも１種の１次元細孔構造を有する少なくとも１種のゼオライトを含有するゼオライト粉末、        （ｉｉ）  アルミナ含有結合剤、        （ｉｉｉ）水及び        （ｉｖ）  少なくとも１種のポリカルボン酸を含有する有効量の酸を混合して混合物を生成し；  （ｂ）前記混合物から１個以上の圧縮粒子を形成し；  （ｃ）前記粒子を一定の範囲の温度においてか焼すること、  を含む方法により製造された異性化触媒と接触させることを含有する、少なくとも４個の炭素原子を有する線状オレフィンをその対応するメチル分枝イソオレフィンへ構造的に異性化する方法。【選択図】なし【特許請求の範囲】
【請求項１】
少なくとも４個の炭素原子を有する線状オレフィンをその対応するメチル分枝イソオレフィンへ構造的に異性化する方法であって、少なくとも１種の前記線状オレフィンを含む炭化水素供給流を約２００℃〜約６５０℃の温度において、
（ａ）（ｉ）副生成物の２量化とコークスの形成とを遅らせるに充分小さく且つ該線状オレフィンの侵入を許し、該メチル分枝イソオレフィンを形成させるのに充分大きい細孔径を有する少なくとも１種の１次元細孔構造を有する少なくとも１種のゼオライトを含有するゼオライト粉末、
（ｉｉ）  アルミナ含有結合剤、
（ｉｉｉ）水及び
（ｉｖ）  該ゼオライト粉末、該結合剤またはその混合物を解膠させるための少なくとも１種のポリカルボン酸を含有する有効量の酸を混合して混合物を生成し；
（ｂ）前記混合物から１個以上の圧縮粒子を形成し；そして
（ｃ）前記粒子を約２００℃〜約７００℃の温度においてか焼すること
を含む方法により製造された異性化触媒と接触させることを含む、
少なくとも４個の炭素原子を有する線状オレフィンをその対応するメチル分枝イソオレフィンへ構造的に異性化する方法。
【請求項２】
該ポリカルボン酸がトリカルボン酸である、請求項１に記載の方法。
【請求項３】
該ポリカルボン酸が酒石酸、クエン酸、リンゴ酸、蓚酸、アジピン酸、マロン酸、ガラクタル酸、１，２−シクロペンタンジカルボン酸、マレイン酸、フマル酸、イタコン酸、フタル酸、テレフタル酸、フェニルマロン酸、ヒドロキシフタル酸、ジヒドロキシフマル酸、トリカルバリル酸、ベンゼン−１，３，５−トリカルボン酸、イソクエン酸、粘液酸及びグルカル酸から選択される、請求項１に記載の方法。
【請求項４】
該結合剤がアルミナ、シリカアルミナ又は粘土である、請求項１〜３のいずれかに記載の方法。
【請求項５】
該結合剤が高分散度アルミナである、請求項４に記載の方法。
【請求項６】
該触媒が６０〜９９．５重量％のゼオライトと０．５〜４０重量％のアルミナとを含む、請求項１〜５のいずれかに記載の方法。
【請求項７】
該ゼオライトが約０．４２ｎｍより大きく、約０．７ｎｍより小さい細孔径を有する、請求項１〜６のいずれかに記載の方法。
【請求項８】
該ゼオライトがフェリエライト同形立体網構造を有する、請求項１〜７のいずれかに記載の方法。
【請求項９】
少なくとも４個の炭素原子を有する線状オレフィンをその対応するメチル分枝イソオレフィンへ構造的に異性化する方法であって、少なくとも１種の前記線状オレフィンを含む炭化水素供給流を約２００℃〜約６５０℃の温度において、
（ａ）（ｉ）副生成物の２量化とコークスの形成とを遅らせるに充分小さく且つ該線状オレフィンの侵入を許し、該メチル分枝イソオレフィンを形成させるに充分大きい細孔径を有する少なくとも１種の１次元細孔構造を有する少なくとも１種のゼオライトを含むゼオライト粉末、
（ｉｉ）  結合剤、
（ｉｉｉ）水、
（ｉｖ）（ｉ）及び（ｉｉ）に基づいて約０．１重量％〜約６重量％の少なくとも１種のモノカルボン酸又は無機酸及び
（ｖ）  （ｉ）及び（ｉｉ）に基づいて約０．１重量％〜約６重量％の少なくとも１種のポリカルボン酸を混合し；
（ｂ）得られた混合物から１個以上の圧縮粒子を形成し；そして
（ｃ）前記粒子を約２００℃〜約７００℃の温度においてか焼すること
を含む方法により製造された異性化触媒と接触させることを含む、
少なくとも４個の炭素原子を有する線状オレフィンをその対応するメチル分枝イソオレフィンへ構造的に異性化する方法。
【請求項１０】
少なくとも炭素数４の線状オレフィンをその対応するメチル分枝イソオレフィンに構造的に異性化する方法であって、少なくとも１種の前記線状オレフィンを含む炭化水素供給流を、下記（１）〜（１３）のいずれかに記載の方法によって製造される異性化触媒と、２００℃〜６５０℃の温度において接触させることを含む前記方法：
（１）少なくとも炭素数４の線状オレフィンをその対応するメチル分枝イソオレフィンに構造的に異性化するための触媒の製造方法であって、次の工程：
（ａ）（ｉ）０．４２ｎｍより大きく、０．７ｎｍより小さい孔サイズを有する１つ以上の一次元孔構造を含む、少なくとも１種のゼオライトを含むゼオライト粉末と、
（ｉｉ）結合剤と、
（ｉｉｉ）水と、
（ｉｖ）（ｉ）と（ｉｉ）とに基づいて０．１重量％〜６重量％の少なくとも１種のモノカルボン酸又は無機酸と、
（ｖ）（ｉ）と（ｉｉ）とに基づいて０．１重量％〜６重量％の少なくとも１種のポリカルボン酸と
を混合する工程と；
（ｂ）得られる混合物から１個以上の圧縮粒子を形成する工程と；
（ｃ）前記粒子を２００℃〜７００℃の温度において焼成する工程と
を含む前記方法。
（２）成分（ｖ）がＣ０−Ｃ１０ヒドロカルビルセグメントと、少なくとも２個のカルボン酸基とを有する有機酸である、（１）記載の方法。
（３）成分（ｖ）が少なくとも２個のカルボン酸基と、少なくとも１個のヒドロキシル基とを有する有機酸である、（１）又は（２）に記載の方法。
（４）成分（ｖ）が酒石酸、クエン酸、リンゴ酸、蓚酸、アジピン酸、マロン酸、ガラクトル酸、１，２−シクロペンタンジカルボン酸、マレイン酸、フマル酸、イタコン酸、フタル酸、テレフタル酸、フェニルマロン酸、ヒドロキシフタル酸、ジヒドロキシフマル酸、トリカルバリル酸、ベンゼン−１，３，５−トリカルボン酸、イソクエン酸、粘液酸又はグルカル酸である、（１）記載の方法。
（５）成分（ｉｖ）が置換又は非置換のＣ１−Ｃ２０ヒドロカルビル基を有するモノカルボン酸又は無機酸である、（１）〜（４）のいずれかに記載の方法。
（６）成分（ｉｖ）がギ酸、酢酸、グリコール酸又は硝酸である、（５）記載の方法。                                                            
（７）成分（ｉｖ）が酢酸であり、成分（ｖ）がクエン酸である、（１）記載の方法。                                                    
（８）工程（ａ）における成分（ｉｖ）対成分（ｖ）の比が１：６０から６０：１までである、（１）〜（７）のいずれかに記載の方法。
（９）成分（ｉｖ）が混合物に基づいて０．５〜４重量の量で存在し、成分（ｉｖ）対成分（ｖ）の比が１：１０から１０：１までである、（８）記載の方法。
（１０）結合剤がアルミナ、シリカアルミナ又は粘土である、（１）〜（９）のいずれかに記載の方法。
（１１）結合剤が高分散性アルミナである、（１０）記載の方法。
（１２）最終触媒が６０〜９９．５重量％のゼオライトと、０．５〜４０重量％のアルミナとを含む、（１）〜（１１）のいずれかに記載の方法。
（１３）ゼオライトがフェリエライト同形骨組構造を有する、（１）〜（１２）のいずれかに記載の方法。
【発明の詳細な説明】
【技術分野】
【０００１】
本発明は線状オレフィンからメチル分枝イソオレフィンへの異性化のための触媒に関する。
【背景技術】
【０００２】
例えばオクタンブースタ(booster)及び補助燃料のような、低級脂肪族アルキルエーテルをブレンドした高オクタンガソリンの増大する需要は、イソアルキルエーテル、特に、例えばメチルｔ−ブチルエーテル、エチルｔ−ブチルエーテル、ｔ−アミルメチルエーテル及びｔ−アミルエチルエーテルのような、Ｃ５−Ｃ７メチル、エチル及びイソプロピル−ｔ−アルキルエーテルの有意な需要を生じている。したがって、例えばイソブテン、イソアミレン及びイソヘキセンのような、対応イソオレフィン出発物質の需要も増大している。
【０００３】
イソオレフィンを得るには、オレフィン又はアルケン（例えば、ｎ−ブテン）を、例えば構造異性化のような機構によって、メチル分枝アルケン（例えば、イソブチレン）に転化させることが望ましい。このような転化イソオレフィンを次に例えば重合、エーテル化又は酸化によって、さらに反応させて、有用な生成物を形成することができる。炭素数４のｎ−オレフィン（１−ブテン、トランス−２−ブテン及びシス−２−ブテン）と、炭素数５のｎ−オレフィン（１−ペンテン、トランス−２−ペンテン及びシス−２−ペンテン）とは比較的安価な出発化合物である。軽度にイソブチレン及びイソアミレンを含む、ブテン及びアミレンは通常、例えば接触クラッキング及び熱クラッキング装置のような、製油所及び石油化学プロセスからの副生成物として得られる。ブテンは通常、ブタジエンから選択的水素化を介しても得られる。
【０００４】
ゼオライト物質（天然と合成の両方）は多くの炭化水素プロセスに対する触媒性質を有することが知られる。ゼオライトは典型的に、チャンネルによって相互連絡したキャビティを含む、明確な構造を有する規則的な多孔質結晶性アルミノシリケートである。結晶性物質中の空隙とチャンネルは一般に、炭化水素の選択的な分離を可能にするような大きさであることができる。結晶性アルミノシリケートによる、このような炭化水素分離は、分子大きさの間の相違に本質的に依存する。その結果、これらの物質は当該技術分野で“モレキュラーシーブ”として知られ、触媒的性質の他に、ある一定の選択的吸着プロセスに用いられる。ゼオライトモレキュラーシーブはＤ．Ｗ．Ｂｒｅｃｋ，ゼオライト モレキュラーシーブ，Ｒｏｂｅｒｔ，Ｅ．Ｋｒｉｅｇｅｒ  Ｐｕｂｌｉｓｈｉｎｇ  Ｃｏｍｐａｎｙ，フロリダ州，マラバール（１９８４）に非常に詳細に考察されている。
【０００５】
一般に、“ゼオライト”なる用語は、天然及び合成の両方の、非常に多様な正イオン含有結晶性アルミノシリケート物質（モレキュラーシーブを含む）を包含する。これらは一般に、ケイ素原子とアルミニウム原子とが酸素原子を共有することによって三次元骨組で架橋されるＳｉＯ４とＡｌＯ４の四面体のネットワークを含む結晶性アルミノシリケートとして特徴づけられる。この骨組構造は、例えばナトリウム、カリウム、アンモニウム、水素、マグネシウム、カルシウム及び水分子によって占められる、キャビティとチャンネル又は相互連絡した空隙とを含む。この水は例えば加熱によるように、可逆的に除去されて、触媒活性のために有効な結晶性ホスト(host)構造を残すことができる。本明細書で用いるかぎり、“ゼオライト”なる用語は結晶性アルミノシリケートに限定されない。本明細書で用いるかぎり、この用語はシリコアルミノホスフェート（ＳＡＰＯ）、金属組込み(metal integrated)アルミノホスフェート（ＭｅＡＰＯとＥＬＡＰＯ）及び金属組込みシリコアルミノホスフェート（ＭｅＡＰＳＯとＥＬＡＰＳＯ）をも含む。ＭｅＡＰＯ、ＭｅＡＰＳＯ、ＥＬＡＰＯ及びＥＬＡＰＳＯ類はそれらの骨組に含まれた付加的な元素を有する。例えば、Ｍｅは元素、Ｃｏ、Ｆｅ、Ｍｇ、Ｍｎ又はＺｎを表し、ＥＬは元素、Ｌｉ、Ｂｅ、Ｇａ、Ａｓ又はＴｉを表す。代替え定義は、本発明に有用な物質を包含する“ゼオライト型モレキュラーシーブ”である。
【０００６】
当該技術分野の発達は多くの合成ゼオライト結晶性物質の形成を生じている。結晶性アルミノシリケートは最も一般に用いられており、文字又は他の便利な記号によって表示される。固有に名付けられ、述べられている種々なゼオライトはゼオライトＡ（米国特許Ａ第２，８８２，２４３号）、ゼオライトＸ（米国特許Ａ第２，８８２，２４４号）、ゼオライトＹ（米国特許Ａ第３，１３０，００７号）、ゼオライトＺＳＭ−５（米国特許Ａ第３，７０２，８８６号）、ゼオライトＺＳＭ−１１（米国特許Ａ第３，７０９，９７９号）、ゼオライトＺＳＭ−１２（米国特許Ａ第３，８３２，４４９号）、ゼオライトＺＳＭ−２３（米国特許Ａ第４，０７６，８４２号）、ゼオライトＺＳＭ−３５（米国特許Ａ第４，０１６，２４５号と米国特許第５，１９０，７３６号）、ゼオライトＺＳＭ−４８（米国特許Ａ第４，３７５，５７３号）、ゼオライトＮＵ−１（米国特許第４，０６０，５９０号）等である。フェリエライトの水素形を含む種々なフェリエライトゼオライトが米国特許Ａ第３，９３３，９７４号、第４，０００，２４８号及び第４，９４２，０２７号と、これらに引用された特許に述べられている。ＳＡＰＯ型触媒は米国特許Ａ第４，４４０，８７１号に述べられている。ＭｅＡＰＯ型触媒は米国特許Ａ第４，５４４，１４３号と第４，５６２，０２９号に述べられており；ＥＬＡＰＯ型触媒は米国特許Ａ第４，５００，６５１号に述べられており；ＥＬＡＰＳＯ型触媒はヨーロッパ特許出願第１５９，６２４号に述べられている。
【０００７】
２種類の一般的な触媒が、線状オレフィンを対応メチル分枝イソオレフィンに異性化するために、特に有用であると開示されている。これらは多孔質非結晶質耐火性酸化物ベース触媒とゼオライトベース触媒とを含む。
【０００８】
多孔質非結晶質耐火性酸化物触媒の具体例は、米国特許Ａ第４，４３４，３１５号、第５，０４３，５２３号、第３，５３１，５４２号、第３，３８１，０５２号、第３，４４４，０９６号、第４，０３８，３３７号、第３，６６３，４５３号、英国特許Ａ第２，０６０，４２４号、及びＶ．Ｒ．ＣｈｏｕｄｈａｒｙとＬ．Ｋ．Ｄｏｒａｉｓｗａｍｙ，「ｎ−ブテンからイソブテンへの異性化、Ｉ．グループスクリーニングによる触媒の選択」，Ｊｏｕｒｎａｌ  ｏｆ  Ｃａｔａｌｙｓｉｓ，２３巻，５４〜６０頁，１９７１に開示される例である。これらの触媒の全ては迅速に不活化する。英国特許Ａ第２，０６０，４２４号における例によると、ラン寿命(run life)は１〜２時間程度に短い可能性がある。しばしば、触媒のラン寿命を長くするために、水蒸気及びハロゲン化合物を加えることが必要である。ドイツ特許Ａ第３，０００，６５０号は、これらの方法によって触媒ラン寿命を約５０時間に高めることができると述べているが、これでもまだ望ましいラン寿命より短い。
【０００９】
ゼオライトベース触媒に関して、最も有意な使用は大孔(large pore)ゼオライト又は二次元以上の相互連絡チャンネルを有するゼオライトに関係している。これらの物質は、米国特許Ａ第４，５０３，２８２号、第５，２２７，５６９号、第４，４３５，３１１号及び第４，３９２，００３号に例示されている。
【００１０】
さらに最近では、ヨーロッパ特許出願第５２３，８３８号は、触媒として、孔構造内での副生成物ダイマー化とコークス形成とを遅延させるほど小さく、線状オレフィンの侵入とメチル分枝イソオレフィンの形成とを可能にするほど大きい孔サイズを有する１つ以上の一次元孔構造を含むゼオライト（すなわち、メジウム又は中孔ゼオライト）を用いる線状オレフィンからその対応するメチル分枝イソオレフィンへの構造的異性化方法を開示している。これらの触媒は、微粉状結晶性ゼオライトと結合剤物質とをブレンドし、ブレンド(blended)混合物を水及び酢酸を添加して混練することによって形成することができる。得られる混合物を次に造形し、乾燥させ、か焼して、触媒組成物を形成する。
【００１１】
しかし、効率又は所望のイソオレフィンの総収量を高めるためにより大きく活性でかつ安定な触媒組成物を得ることが望ましい。このような増強は、オレフィン異性化プロセスに用いる触媒の連続使用長さの延長、高い選択性及び／又は高い活性によって得ることができる。
【発明の開示】
【発明が解決しようとする課題】
【００１２】
それ故、改良された安定性、効率及び／又は収率を有する、線状オレフィンからその対応するメチル分枝イソオレフィンへの構造的異性化のための中孔ゼオライトを提供することが、本発明の目的である。
【課題を解決するための手段】
【００１３】
本発明によると、少なくとも炭素数４の線状オレフィンをその対応するメチル分枝イソオレフィンに構造的に異性化するための触媒の製造方法を提供する。この方法は、次の工程：
（ａ）（ｉ）孔構造内での副生成物ダイマー化とコークス形成とを遅延させるほど小さく、線状オレフィンの侵入とメチル分枝イソオレフィンの形成とを可能にするほど大きい孔サイズを有する１つ以上の一次元孔構造を含む、少なくとも１種のゼオライトを含むゼオライト粉末と、（ｉｉ）一般的なアルミナ含有粉末と、（ｉｉｉ）水と、（ｉｖ）少なくとも１種のモノカルボン酸又は無機酸と、（ｖ）少なくとも２個のカルボン酸基を有する、少なくとも１種の有機酸とを混合して、混合物を形成する工程と；
（ｂ）前記混合物のペレットを成形する工程と；
（ｃ）前記ペレットを約２００℃〜約７００℃の温度においてか焼する工程とを含む。
【発明の効果】
【００１４】
【発明の実施するための最良の形態】
【００１５】
微粉状結晶性ゼオライトと結合剤物質とをブレンドし、ブレンド済み混合物に通常の解膠性(peptizing)モノカルボン酸又は無機酸と、少なくとも２個のカルボン酸基を有する促進性有機酸とを完全に混合して、触媒組成物を製造することによって、得られる触媒組成物が、成形及びか焼後に、線状オレフィンをイソオレフィンに構造的に異性化するために優れた活性、選択性及び連続使用長さを有することが判明している。触媒の製造に２種類の酸の組合せを用いることによって、一層活性で安定である触媒組成物が得られる。
【００１６】
触媒
この方法に用いる異性化触媒は以下で定義するゼオライトと結合剤とを含む。  本発明の異性化触媒に用いるゼオライトは、典型的に約０．４２ｎｍより大きく、約０．７ｎｍより小さい孔サイズを有する一次元孔構造を含む。この指定孔サイズは典型的にメジウム又は中孔ゼオライトと呼ばれ、典型的に一次元において１０員（又はパッカード(puckered)１２員）環チャンネル構造を有し、他の次元（有るとすれば）では９員以下（小孔）を有する。本発明のために、一次元孔構造は、好ましい孔サイズを有するチャンネルが同様な又はそれ以上の次元の他のチャンネルと相互連絡しない孔構造と考えられる；或いは、チャンネル孔構造（米国特許Ａ第３，８６４，２８３号を参照）又は単方向シーブとも考えられる。  ゼオライト触媒は好ましくは、一次元に指定孔サイズを有する実質的に唯一のゼオライトを含む。０．７ｎｍを越える孔サイズを有するゼオライトは好ましくない着香(aromatization)、オリゴマー化、アルキル化、コークス化及び副生成物形成を被り易い。さらに、二次元以上で０．４２ｎｍより大きい孔サイズを有する二次元又は三次元ゼオライトはアルケンのダイマー化又はトリマー化を可能にする。このため、任意の次元において約０．７ｎｍより大きい孔直径を有するゼオライト、又は次元の任意の２つが約０．４２ｎｍを越える孔サイズを有する二次元又は三次元孔サイズを有するゼオライトは一般に排除される。小孔（約０．４２ｎｍ未満）のみを含むゼオライトはメチル分枝イソオレフィン生成物の拡散を可能にしない。
【００１７】
約０．４２ｎｍ〜０．７ｎｍの孔サイズを有する一次元孔構造を含む、本発明の方法に使用可能であるゼオライトの例は、フェリエライトの水素形、ＡｌＰＯ−３１、ＳＡＰＯ−１１、ＳＡＰＯ−３１、ＳＡＰＯ−４１、ＦＵ−９、ＮＵ−１０、ＮＵ−２３、ＺＳＭ−１２、ＺＳＭ−２２、ＺＳＭ−２３、ＺＳＭ−３５、ＺＳＭ−４８、ＺＳＭ−５０、ＺＳＭ−５７、ＭｅＡＰＯ−１１、ＭｅＡＰＯ−３１、ＭｅＡＰＯ−４１、ＭｅＡＰＳＯ−１１、ＭｅＡＰＳＯ−３１、ＭｅＡＰＳＯ−４１、ＭｅＡＰＳＯ−４６、ＥＬＡＰＯ−１１、ＥＬＡＰＯ−３１、ＥＬＡＰＯ−４１、ＥＬＡＰＳＯ−１１、ＥＬＡＰＳＯ−３１、ＥＬＡＰＳＯ−４１、ローモンタイト(laumontite)、カンクリナイト(cancrinite)、オフレタイト(offretite)、スチルバイト(stilbite)の水素形、モルデナイト及びパルサイト(partheite)のマグネシウム形又はカルシウム形を含む。他の名称で知られる、これらの骨組の同形(isotypic)構造は等価であると考えられる。これらのゼオライトの多くの骨組組成物を述べる概要は、ゼオライト  サイエンス  テクノロジーの新しい開発，「アルミノホスフェート  モレキュラーシーブと周期律表」，Ｆｌａｎｉｇｅｎ等（講談社，日本，東京，１９８６年１月）に与えられる。
【００１８】
例えば、フェリエライト、ヒューランダイト及びスチルバイトのような、多くの天然ゼオライトは約０．４２ｎｍ又はこれよりやや小さい孔サイズを有する一次元孔構造を特徴とする。これらの同じゼオライトは、例えばアンモニウムイオン交換のような、技術上周知の方法によって付随するアルカリ金属又はアルカリ土類金属を除去し、その後に、任意にか焼することによって、所望の大きい孔サイズを有するゼオライトに転化させて、実質的にその水素形のゼオライトを得ることができる、例えば米国特許Ａ第４，７９５，６２３号及び第４，９４２，０２７号を参照のこと。付随するアルカリ金属又はアルカリ土類金属を水素形と置換すると、孔直径は対応して拡大される。本明細書で用いるかぎり、孔直径又は“サイズ”は拡散のために有効な孔直径又はサイズを意味する。或いは、例えばモルデナイトのような、大きすぎる孔サイズを有する天然ゼオライトは、アルカリ金属を例えば大きいアルカリ土類金属のような大きいイオンと置換することによって、孔サイズを減ずるように変えることができる。
【００１９】
特に好ましいゼオライトはフェリエライト同形骨組構造（又はホモタイプ(homotypic)）を有するゼオライトである。Ｗ．Ｍ．ＭｅｉｅｒとＤ．Ｈ．Ｏｌｓｏｎによる，ゼオライト構造タイプのアトラス，Ｂｕｔｔｅｒｗｏｒｔｈ−Ｈｅｉｎｅｍａｎｎによって発行，第３改訂版，１９９２，９８頁を参照のこと。Ｘ線結晶学によって判明したフェリエライトの主要な構造特徴は、横断面において大体楕円形であるアルミノシリケート骨組中の平行チャンネルである。フェリエライト同形骨組構造を有するこのようなゼオライトの例は、天然又は合成のフェリエライト（斜方晶系又は単斜晶系）、Ｓｒ−Ｄ、ＦＵ−９（ヨーロッパ特許Ｂ第５５，５２９号）、ＩＳＩ−６（米国特許Ａ第４，５７８，２５９号）、ＮＵ−２３（ヨーロッパ特許Ａ第１０３，９８１号）、ＺＳＭ−３５（米国特許Ａ第４，０１６，２４５号）及びＺＳＭ−３８（米国特許Ａ第４，３７５，５７３号）を含む。フェリエライトのＨ形（Ｈ−フェリエライト）は最も好ましいゼオライトであり、線状オレフィンの侵入とメチル分枝イソオレフィンの拡散とを可能にするほど大きく、コークス形成を遅延させるほど小さい楕円形状孔サイズ（＜０．５４ｎｍかつ＞０．４２ｎｍ）を有する一次元構造から実質的に構成されると考えられる。種々なＨ−フェリエライトの製造方法は米国特許Ａ第４，２５１，４９９号、第４，７９５，６２３号及び第４，９４２，０２７号に述べられている。  本発明の方法に有用ではないゼオライトの具体例は、ＺＳＭ−５、ＺＳＭ−２０、べーた(Beta)、エリオナイト(erionite)、ゼオライトＹ、モルデナイトのＨ形、及びフォージャサイトを含む。
【００２０】
本発明に用いるゼオライトは、結合剤として役立つ耐火性酸化物と組合せられる。適当な耐火性酸化物には、例えばベントナイト、モンモリロナイト、アタパルジャイト及びカオリンのような天然粘土；アルミナ；シリカ；シリカーアルミナ；水和アルミナ；チタニア；ジルコニア；及びこれらの混合物がある。ゼオライト対結合剤物質の重量比は適切には約６０：４０から約９９．５：０．５まで、より好ましくは約８０：２０から約９８：２まで、最も好ましくは約８５：１５から約９５：５までの範囲（無水基準）である。好ましくは、結合剤はアルミナである。
【００２１】
触媒の製造に有用な結合剤は触媒の製造のために技術上周知の任意の慣習的なアルミナ含有結合剤でよく、例えば、アルミナ、シリカーアルミナ及び粘土を含む。本発明のために、“アルミナ含有結合剤”は、か焼時にアルミナ（Ａｌ２Ｏ３）に転化される、例えばバイヤライト、ベーマイト及びジブサイトのような、アルミナの水和形を含めたアルミナ先駆物質のいずれをも含む。好ましいシリカーアルミナは、例えばアルミノシリケートゲル及びゾルのような非晶質シリカーアルミナである。適当な粘土の非限定的例は、ベントナイト、ヘクトライト、カオリン及びアタパルジャイトを含む。結合剤は例えば粉末、スラリー、ゲル又はゾルのような、任意の慣習的形状で提供される。結合剤がスラリー、ゲル又はゾルとして提供される場合には、混練工程に用いられる水の少なくとも一部はスラリー、ゲル又はゾルの一部として見い出される。
【００２２】
好ましい結合剤は例えばシュードベーマイトと、γ−アルミナと、バイヤライトアルミナとを含む。これらの結合剤は容易に商業的に入手可能である。ＬａＲｏｃｈｅ  Ｃｈｅｍｉｃａｌｓは、そのＶＥＲＳＡＬ（登録商標）アルミナファミナリーを通して、またＶｉｓｔａ  Ｃｈｅｍｉｃａｌ  Ｃｏｍｐａｎｙは、そのＣＡＴＡＰＡＬ（登録商標）アルミナを通して、本発明の触媒の製造に結合剤として使用可能である、適当なアルミナ粉末を提供する。触媒の製造に使用すべき好ましいアルミナ結合剤は、特に押出成形を用いる場合に、高分散性アルミナ粉末である。このような高分散性アルミナ粉末（例えば、ＣＡＴＡＰＡＬ  Ｄ）は一般に、Ａｌ２Ｏ３  １ｇにつき０．４ｍｇ当量(equivalent)の酸（酢酸）の酸含量を有する酸水性分散液中５０％を越える分散度を有する。
【００２３】
少なくとも１種類のモノカルボン酸又は無機酸と、少なくとも２個のカルボン酸基を有する少なくとも１種類の有機酸（“ポリカルボン酸”）とを触媒の製造に用いる。好ましいモノカルボン酸は、脂肪族、環式又は芳香族のいずれでもよく、炭素数１〜２０の置換（例えばヒドロキシル置換）ヒドロカルビル基又は非置換ヒドロカルビル基を有するモノカルボン酸を含む。好ましいモノカルボン酸は酢酸、ギ酸、プロピオン酸、酪酸、カプロン酸、グリコール酸、乳酸、ヒドロキシル酪酸、ヒドロキシシクロペンタン酸、サリチル酸、マンデル酸、安息香酸、及び他の脂肪酸を含む。好ましい無機酸は例えば硝酸、リン酸、硫酸及び塩酸を含む。好ましい第１酸は酢酸、ギ酸、グリコール酸又は硝酸である。
【００２４】
好ましいポリカルボン酸は、炭素−炭素結合を介してヒドロカルビルセグメント(segment)に結合した２個以上、例えば３個のカルボン酸基を有する有機酸である。この結合はヒドロカルビルセグメントの任意の部分に存在することができる。ポリカルボン酸は、脂肪族、環式又は芳香族のいずれでもよく、好ましくは炭素数０〜１０のヒドロカルビルセグメントを有する。ヒドロカルビルセグメントは炭素−炭素結合を介して結合した２個のカルボン酸基を有する蓚酸では炭素数０を有する。このようなポリカルボン酸の例は酒石酸、クエン酸、リンゴ酸、蓚酸、アジピン酸、マロン酸、ガラクタル酸、１，２−シクロペンタンジカルボン酸、マレイン酸、フマル酸、イタコン酸、フタル酸、テレフタル酸、フェニルマロン酸、ヒドロキシフタル酸、ジヒドロキシフマル酸、トリカルバリル酸(tricarballylic acid)、ベンゼン−１，３，５−トリカルボン酸、イソクエン酸、粘液酸、及びグルカル酸を含む。ポリカルボン酸は上記酸の任意の異性体又は上記酸の任意の立体異性体であることができる。少なくとも２個のカルボン酸基と少なくとも１個のヒドロキシル基とを有するポリカルボン酸がより好ましい。最も好ましいポリカルボン酸はクエン酸、酒石酸及びリンゴ酸である。
【００２５】
容器又はコンテナー内で、本明細書で定義する少なくとも１種類のゼオライトと、結合剤と、水と、少なくとも１種類のモノカルボン酸又は無機酸と、少なくとも１種類のポリカルボン酸とを混合し、混合した混合物のペレットを形成し、ペレットを高温においてか焼することによって、触媒を製造することができる。好ましい１実施態様では、ゼオライト粉末及びアルミナ含有粉末を水と、１種類以上のモノカルボン酸又は無機酸（第１酸）と、１種類以上のポリカルボン酸（第２酸）と混合し、得られる混合物（ペースト）をペレットに成形する。ペレットを押出成形によって形成することが好ましいが、ダイ又は型に押し入れることによって静水圧的に又は機械的に圧縮して、触媒的に有用な形状に成形することもできる。押出成形を用いる場合には、例えばセルロース誘導体（例えば、ＭＥＴＨＯＣＥＬ（登録商標）Ｆ４Ｍヒドロキシプロピルメチルセルロース）のような、任意の押出成形助剤を用いることができる。本明細書で用いる“ペレット”なる用語は、物質が固められるかぎり、任意の形状又は形であることができる。形成されたペレットを約２００℃から、好ましくは約３００℃から、より好ましくは約４５０℃からの下限から、約７００℃まで、好ましくは約６００℃まで、さらに好ましくは約５２５℃までの上限までの温度においてか焼する。
【００２６】
第１酸対第２酸の比は好ましくは約１：６０から約６０：１まで、より好ましくは１：１０から約１０：１までの範囲である。第１酸の使用量は混合物を解膠させるために有効であるべきである。第１酸の使用量はゼオライトとアルミナ含有結合剤との複合重量に基づいて（無水固体基準）好ましくは約０．１重量％〜約６重量％、より好ましくは約０．５重量％〜約４重量％である。Ｖｉｓｔａ  ｃａｔａｐａｌ  Ｄよりも低い分散度を有するアルミナは、それらを解膠させるためにより多量の酸を必要とする。第２酸の使用量は触媒の触媒活性を促進するために有効であるべきであり、ゼオライトとアルミナ含有結合剤との複合重量に基づいて（無水固体基準）好ましくは約０．１重量％〜約６重量％、より好ましくは約０．２重量％〜約４重量％である。
【００２７】
混合物は、混合物が均質な外観を示すまで、完全に又は激しく混合すべきである。混合は混合物の成分の全てを一度に一緒にすることによって、又は混合物の成分を異なる混合段階で加えることによって実施することができる。濃厚なペーストを形成するために充分な水を加えた粉末の混練すなわち混合によって、混合を達成することができ、ペーストの剪断によって混合が達成される。例えば、Ｌａｎｃａｓｔｅｒ  Ｍｉｘ  Ｍｕｌｌｅｒ及びＳｉｍｐｓｏｎ  Ｍｉｘ  Ｍｕｌｌｅｒのような、商業的に入手可能なマラー(muller)を用いて、混合を実施することができる。例えばリボンブレンダー及び／又はパウダーミル(powder mill)のような、商業的ブレンダーを用いて、混合を実施することもできる。
【００２８】
炭化水素供給流
本発明に有用な炭化水素供給材料は、少なくとも炭素数４、好ましくは炭素数４〜１０の少なくとも１種類の線状オレフィンを含む。また、本発明のために考えられる線状オレフィンは炭素数４〜１０の線状アルケンセグメントを含む化合物である。長鎖線状アルケンと、長鎖線状アルケンセグメントを含む化合物とが異性化を可能にするために有効な距離にわたってゼオライト触媒に浸透することができると考えられる。したがって、分子全体が触媒の孔構造内に完全に嵌合するほど小さい必要はない。好ましい供給材料はブチレン及び／又はアミレンを含む。
【００２９】
本明細書で用いるかぎり、ｎ−ブチレンはあらゆる形のｎ−ブチレン、例えば１−ブテン及び２−ブテン（トランス−２−ブテン若しくはシス−２−ブテン）、又はこれらの混合物を含む。本明細書で用いるかぎり、ｎ−アミレン又はｎ−ペンテンは１−ペンテン、シスー若しくはトランスー２−ペンテン、又はこれらの混合物を含む。本発明の方法に用いられるｎ−ブチレン又はｎ−アミレンは一般に例えば他の炭化水素のような、他の物質の存在下で用いられる。したがって、本発明の方法に用いられるｎ−ブチレン又はｎ−アミレンを含む供給流は、例えばアルカンのような炭化水素、他のオレフィン、例えばブタジエンのようなジオレフィン、芳香族、水素及び不活性ガスをも含むことができる。典型的には、本発明に用いられるｎ−ブテン供給流は約１０〜約１００重量％のｎ−ブテンを含む。例えば、流体接触クラッキング流出流(effluent stream)からの分別炭化水素供給流は、一般に約２０〜約６０重量％のｎ−ブテンを含み、例えばメチル−ｔ−ブチルエーテル（ＭＴＢＥ）のような、エーテル処理ユニット(processing unit)からの炭化水素流出流(effluent)は一般に４０〜約１００重量％のｎ−ブチレンを含む。水蒸気クラッカー及び触媒クラッカーからの供給流は実質的な量（すなわち、約８０重量％まで）のアルカンを含むこともできる。例えばブタジエンのような、ジエンの選択的水素化によって得られるオレフィンも使用可能である。
【００３０】
本明細書で用いるかぎり“オレフィン”なる用語は代替え的に“アルケン”と呼ぶこともできる；“線状”なる用語は代替え的に“直鎖(normal)”と呼ぶこともできる；“イソオレフィン”なる用語は代替え的に“メチル分枝イソオレフィン”と呼ぶこともできる。同様に、ブテンとブチレンは同じ炭素数４オレフィンを意味し；ペンテンとアミレンは同じ炭素数５オレフィンを意味する。
【００３１】
異性化条件
本発明の方法では、少なくとも１種類の線状オレフィンを含む炭化水素流を触媒ゼオライトと異性化条件下で接触させる。一般に、炭化水素流を蒸気相において上記ゼオライト触媒と、適当な反応温度、圧力及び空間速度で接触させる。一般に、適当な反応条件は約２００℃〜約６５０℃、好ましくは約３２０℃〜約６００℃の温度、約０．５気圧を越えるオレフィン分圧、及び約０．５〜約１０．０気圧以上の全体圧、０から約３０以上までの水素／炭化水素モル比（すなわち、水素の存在は任意である）、実質的に水分を含まない（すなわち、供給材料の約２．０重量％未満）、並びに約０．５〜約１００時−１の炭化水素重量毎時空間速度（ＷＨＳＶ）を含む。これらの反応器流は例えばアルカンのような非反応性希釈剤を含むことができる。異性化帯に導入する前の供給流に、水素を直接加えることができる、又は異性化帯に直接、水素を加えることができる。
【００３２】
好ましい反応温度は例えば圧力、重量毎時空間速度及び供給材料の組成のような、幾つかの要素に依存する。例えばブテンのような低分子量オレフィンは約２００℃〜６５０℃の温度において最も良く異性化され、高分子量オレフィンはこれより低い温度において最も良く異性化される。ペンテンは約２００℃〜５５０℃の温度において最も良く異性化され、ヘキサンは約２００℃〜５００℃の温度において最も良く異性化される。ブテンとペンテンとの混合物は約２００℃〜６００℃の温度において最も良く異性化され、ペンテンとヘキサンとの混合物は約２００℃〜５２５℃の温度において最も良く異性化される。オレフィンが高温では好ましくない軽量種にクラッキングされ易い場合に、低温の使用は有利である。低温では分枝オレフィンの高い平衡濃度が可能であると言う事実のために、低温では所望の生成物の高濃度に達することもできる。
【００３３】
典型的なブテン異性化プロセススキームでは、ブテン蒸気流をこのような触媒と、反応器内で約３２０℃〜約６５０℃の温度、約５ｐｓｉａ〜約５０ｐｓｉａのオレフィン分圧、約１５〜約１００ｐｓｉａの全体圧、及び約０．５〜約５０時−１のオレフィン基準(olefin based)ＷＨＳＶにおいて接触させる。好ましい異性化条件は約３２０℃〜約４５０℃の温度、大気圧及び約２〜約２５時−１、より好ましくは約２〜約１５時−１のオレフィン基準ＷＨＳＶにおいて実施される。
【００３４】
典型的なペンテン異性化プロセススキームでは、ペンテン蒸気流をこのような触媒と、反応器内で約２５０℃〜約５５０℃の温度、約３ｐｓｉａ〜約１００ｐｓｉａのオレフィン分圧、約１５〜約１００ｐｓｉａの全体圧、及び約１〜約１００時−１のオレフィン基準ＷＨＳＶにおいて接触させる。好ましい異性化条件は約３００℃〜約４２５℃の温度、大気圧及び約２〜約４０時−１のオレフィン基準ＷＨＳＶにおいて実施される。
【００３５】
混合供給流に関しては、ペンテン異性化プロセスとブテン異性化プロセスとの間の反応条件を、所望の生成物ミックスに依存して、用いることができる。
【００３６】
本発明の方法は、孔構造内での副生成物ダイマー化とコークス形成とを遅延させるほど小さく、線状オレフィンの侵入とメチル分枝イソオレフィンの形成とを可能にするほど大きい孔サイズを有する１つ以上の一次元孔構造を含むゼオライトの組合せを用いることができる。これらの組合せは混合ゼオライトのペレットと、例えばフェリエライト上のＺＳＭ−２２及び／又はＺＳＭ−２３、ＺＳｍ−２２及び／又はＺＳＭ−２３上のフェリエライト、及びＺＳＭ−２３上のＺＳＭ−２２のような、触媒の堆積床(stacked bed)配置を含むことができる。堆積触媒は同じ形状及び／又はサイズ、又は例えば１／３２インチ円筒形上の１／８インチ  トリローブ(trilobes)のような、異なる形状及び／又はサイズであることもできる。
【００３７】
特に好ましい実施態様では、少なくとも炭素数４の線状オレフィンをその対応するメチル分枝イソオレフィンに構造的に異性化する方法であって、約２００℃〜約６５０℃の温度において、少なくとも１種類の前記線状オレフィンを含む炭化水素供給流を、下記工程：
（ａ）（ｉ）孔構造内での副生成物ダイマー化とコークス形成とを遅延させるほど小さく、線状オレフィンの侵入とメチル分枝イソオレフィンの形成とを可能にするほど大きい孔サイズを有する１つ以上の一次元孔構造を含む、少なくとも１種のゼオライトを含むゼオライト粉末と、
（ｉｉ）アルミナ含有結合剤と、
（ｉｉｉ）水と、
（ｉｖ）ゼオライト粉末、結合剤又はこれらの混合物を解膠させるための有効量の、少なくとも１種のポリカルボン酸を含む酸とを混合して、混合物を製造する工程と；
（ｂ）前記混合物のペレットを形成する工程と；
（ｃ）前記ペレットを約２００℃〜約７００℃の温度においてか焼する工程とを含む方法によって製造される異性化触媒と接触させることを含む方法を提供する。好ましくは、ポリカルボン酸は、（ｉ）と（ｉｉ）とに基づいて約０．１重量％〜約６重量％の量で存在する。さらに好ましくは、酸は成分（１）１種類以上のモノカルボン酸又は無機酸と、成分（２）１種類以上のポリカルボン酸とを含む。
【００３８】
再生
プロセス中に、触媒の表面上に若干のコークスが形成される。コークスが付着する触媒表面は、触媒の外面上及び／又は、内部チャンネル及び／又は孔の内面上であることができる。それ故、３０重量％のコークスが付着するときに（非コークス化触媒基準）、触媒を再生することが有利である。
【００３９】
触媒上のコークス付着が再生が必要であるような点に達する場合に、触媒への炭化水素供給流を停止し、触媒上の剥離可能な炭化水素を高温ガス（例えば、窒素及び／又は水素）でストリッピングし、次に、触媒を酸素含有ガスによる熱処理にさらして再生する。ストリッピングは高圧において、真空下で、又は加圧と減圧によって反応器を循環することによって実施することができる。
【００４０】
再生は、コークス付着触媒の表面上のコークスを実質的に焼き取ることによって実施する。
【００４１】
異性化及び／又は再生プロセスは充填床反応器、固定床、流動床反応器又は移動床反応器で実施することができる。触媒床は上方又は下方に移動することができる。異性化プロセスと再生プロセスとは同じ床でも異なる床でも実施することができる。
【実施例】
【００４２】
本発明をさらに説明するために、下記具体的実施態様を提供する。
【００４３】
触媒の調製
下記実施例は触媒の製造方法を説明する。６２：１のシリカ対アルミナ  モル比と、３６９ｍ２／ｇの表面積（Ｐ／Ｐｏ＝０．０３）と、４８０ｐｐｍのソーダ含量と、７．３ｇ／１００ｇゼオライトのｎ−ヘキサン収着容量とを有するアンモニウム−フェリエライトを出発ゼオライトとして用いた。
【００４４】
触媒成分をＬａｎｃａｓｔｅｒ  ミックスマラーを用いて混練した。混練した触媒材料を１インチ又は２．２５インチＢｏｎｎｅｔピンバレル押出機を用いて押出成形した。
【００４５】
用いた結合剤はＣＡＴＡＰＡＬ（登録商標）Ｄアルミナであり、ＭＥＴＨＯＣＥＬ（登録商標）（Ｒ）Ｆ４Ｍヒドロキシプロピルメチルセルロースを押出成形助剤として用いた。酸はＡｌｄｒｉｃｈ  Ｃｈｅｍｉｃａｌ  Ｃｏｍｐａｎｙから入手した。
【００４６】
触媒Ａ
触媒Ａは比較例として、触媒製造に１重量％の酢酸を用いて、ポリカルボン酸を用いずに製造した。
【００４７】
Ｌａｎｃａｓｔｅｒミックスマラーにアンモニウムーフェリエライト（強熱減量“ＬＯＩ”３．４％）６３２ｇと、ＣＡＴＡＰＡＬ（登録商標）Ｄアルミナ（ＬＯＩ  ２６．２％）９２ｇとを負荷した。アルミナにフェリエライトを５分間ブレンドし、この間に脱イオン水１５６ｍｌを加えた。アルミナを解膠させるために、氷酢酸６．８ｇと脱イオン水１５６ｍｌとの混合物を徐々にマラーに加えた。混合物を１０分間、混合−混練した。混合物をさらに５分間混練しながら、脱イオン水１５６ｇ中の硝酸パラジウムテトラアミン０．２０ｇを徐々に加えた。ＭＥＴＨＯＣＥＬ（登録商標）（Ｒ）Ｆ４Ｍヒドロキシプロピルメチルセルロース１０ｇを加え、ゼオライト／アルミナ混合物をさらに１５分間混練した。この押出成形混合物は４３．５％のＬＯＩを有した。９０：１０のゼオライト／アルミナ混合物を２．２５インチＢｏｎｎｅｔ押出機に移して、１／１６”孔を含むステンレス鋼ダイプレートを用いて押し出した。
【００４８】
触媒Ｂ
触媒Ｂは比較例として、触媒製造に２重量％の酢酸を用いて、ポリカルボン酸を用いずに製造した。
【００４９】
Ｌａｎｃａｓｔｅｒミックスマラーにアンモニウムーフェリエライト（ＬＯＩ５．４％）６４．５ｇと、ＣＡＴＡＰＡＬ（登録商標）Ｄアルミナ（ＬＯＩ  ２５．７％）９．１ｇとを負荷した。アルミナにフェリエライトを５分間ブレンドし、この間に脱イオン水１５ｍｌを加えた。アルミナを解膠させるために、氷酢酸１．４ｇと脱イオン水１５ｍｌとの混合物を徐々にマラーに加えた。混合物を１０分間、混合−混練した。混合物をさらに５分間混練しながら、脱イオン水１５ｇ中の硝酸パラジウムテトラアミン０．０２ｇを徐々に加えた。ＭＥＴＨＯＣＥＬ（登録商標）（Ｒ）Ｆ４Ｍヒドロキシプロピルメチルセルロース１ｇを加え、ゼオライト／アルミナ混合物をさらに１５分間混練した。この押出成形混合物は４３．５％のＬＯＩを有した。９０：１０のゼオライト／アルミナ混合物を１．０インチＢｏｎｎｅｔ押出機に移して、１／１６”孔を含むステンレス鋼ダイプレートを用いて押し出した。
【００５０】
触媒Ｃ
この実施例は親出願の発明の製造法を説明する。触媒Ｃは１重量％酢酸と１重量％クエン酸とを用いて製造した。
【００５１】
Ｌａｎｃａｓｔｅｒミックスマラーにアンモニウムーフェリエライト（ＬＯＩ５．４％）６４５ｇと、ＣＡＴＡＰＡＬ（登録商標）Ｄアルミナ（ＬＯＩ  ２５．７％）９１ｇとを負荷した。アルミナにフェリエライトを５分間ブレンドし、この間に脱イオン水１５２ｍｌを加えた。アルミナを解膠させるために、氷酢酸６．８ｇと、クエン酸７．０ｇと、脱イオン水１５２ｍｌとの混合物を徐々にマラーに加えた。混合物を１０分間、混練した。混合物をさらに５分間混練しながら、脱イオン水１５３ｇ中の硝酸パラジウムテトラアミン０．２０ｇを徐々に加えた。ＭＥＴＨＯＣＥＬ（登録商標）（Ｒ）Ｆ４Ｍヒドロキシプロピルメチルセルロース１０ｇを加え、ゼオライト／アルミナ混合物をさらに１５分間混練した。この押出成形混合物は４３．５％のＬＯＩを有した。９０：１０のゼオライト／アルミナ混合物を２．２５インチＢｏｎｎｅｔ押出機に移して、１／１６”孔を含むステンレス鋼ダイプレートを用いて押し出した。
【００５２】
触媒Ｄ
触媒Ｄは本発明として、２重量％クエン酸を用いて、触媒製造にモノカルボン酸又は無機酸を用いずに製造した。
【００５３】
Ｌａｎｃａｓｔｅｒミックスマラーにアンモニウムーフェリエライト（ＬＯＩ５．４％）６４５ｇと、ＣＡＴＡＰＡＬ（登録商標）Ｄアルミナ（ＬＯＩ  ２５．７％）９１ｇとを負荷した。アルミナにフェリエライトを５分間ブレンドし、この間に脱イオン水１５５ｍｌを加えた。アルミナを解膠させるために、クエン酸１４．０ｇと脱イオン水１５４ｍｌとの混合物を徐々にマラーに加えた。混合物を１０分間、混合−混練した。混合物をさらに５分間混練しながら、脱イオン水１５５ｇ中の硝酸パラジウムテトラアミン０．２０ｇを徐々に加えた。ＭＥＴＨＯＣＥＬ（登録商標）（Ｒ）Ｆ４Ｍヒドロキシプロピルメチルセルロース１０ｇを加え、ゼオライト／アルミナ混合物をさらに１５分間混練した。この押出成形混合物は４３．５％のＬＯＩを有した。９０：１０のゼオライト／アルミナ混合物を２．２５インチＢｏｎｎｅｔ押出機に移して、１／１６”孔を含むステンレス鋼ダイプレートを用いて押し出した。
【００５４】
触媒Ｅ
この実施例は１重量％酢酸と１重量％グリコール酸とを用いる触媒製造を説明する。
【００５５】
Ｌａｎｃａｓｔｅｒミックスマラーにアンモニウムーフェリエライト（ＬＯＩ１４．９％）５９８ｇと、ＣＡＴＡＰＡＬ（登録商標）Ｄアルミナ（ＬＯＩ  ２５．７％）７６ｇとを負荷した。アルミナにフェリエライトを５分間ブレンドし、この間に脱イオン水１０７ｍｌを加えた。アルミナを解膠させるために、氷酢酸５．７ｇと、グリコール酸５．７ｇと、脱イオン水１０７ｍｌとの混合物を徐々にマラーに加えた。混合物を１０分間、混練した。混合物をさらに５分間混練しながら、脱イオン水１０７ｇ中の硝酸パラジウムテトラアミン０．１６７ｇを徐々に加えた。ＭＥＴＨＯＣＥＬ（登録商標）（Ｒ）Ｆ４Ｍヒドロキシプロピルメチルセルロース１０ｇを加え、ゼオライト／アルミナ混合物をさらに１５分間混練した。この押出成形混合物は４３．５％のＬＯＩを有した。９０：１０のゼオライト／アルミナ混合物を２．２５インチＢｏｎｎｅｔ押出機に移して、１／１６”孔を含むステンレス鋼ダイプレートを用いて押し出した。
【００５６】
触媒Ｆ
この実施例は本発明の製造法を説明する。触媒Ｆは１重量％酢酸と１重量％酒石酸とを用いて製造した。
【００５７】
Ｌａｎｃａｓｔｅｒミックスマラーにアンモニウムーフェリエライト（ＬＯＩ１４．９％）５９８ｇと、ＣＡＴＡＰＡＬ（登録商標）Ｄアルミナ（ＬＯＩ  ２５．７％）７６ｇとを負荷した。アルミナにフェリエライトを５分間ブレンドし、この間に脱イオン水１０７ｍｌを加えた。アルミナを解膠させるために、氷酢酸５．７ｇと、Ｄ，Ｌ−酒石酸５．７ｇと、脱イオン水１０７ｍｌとの混合物を徐々にマラーに加えた。混合物を１０分間、混合−混練した。混合物をさらに５分間混練しながら、脱イオン水１０７ｇ中の硝酸パラジウムテトラアミン０．１６７ｇを徐々に加えた。ＭＥＴＨＯＣＥＬ（登録商標）（Ｒ）Ｆ４Ｍヒドロキシプロピルメチルセルロース１０ｇを加え、ゼオライト／アルミナ混合物をさらに１５分間混練した。この押出成形混合物は４３．５％のＬＯＩを有した。９０：１０のゼオライト／アルミナ混合物を２．２５インチＢｏｎｎｅｔ押出機に移して、１／１６”孔を含むステンレス鋼ダイプレートを用いて押し出した。
【００５８】
押出物乾燥とか焼
上記の湿った押出物の全て（触媒Ａ〜Ｆ）を１２５℃において１６時間乾燥させた。乾燥後に、押出物を手でロング破砕した(longsbroken)。押出物を流動空気中で２００℃において２時間か焼し、５００℃の最大温度において２時間か焼した。押出物を窒素充填デシケータ中で冷却してから、反応器に装入した。
【００５９】
試験方法
異性化
反応器として、ステンレス鋼管（１インチＯＤ、０．６インチＩＤ及び２６インチ長さ）を用いた。サーモウェルは管の頂部から２０インチに達した。この反応器に負荷するために、管を最初、逆にし、グラスウールの小プラグを反応管のサーモウェル上に、管の底に達するまですべり入れた。炭化ケイ素（２０メッシュ）を約６インチの深さまで加えた。グラスウールの小プラグはこの上に置かれた。約６０ｇの新鮮な炭化ケイ素（６０〜８０メッシュ）と混合した、約４ｇの触媒粒子（６〜２０メッシュ）を２回に分けて加えて、触媒を一様に分配した。触媒床は典型的に約１０インチ長さであった。グラスウールの他のピース(piece)を触媒の頂部に加え、反応器を２０メッシュ触媒で覆い、その後にグラスウールの最終プラグを施した。マルチポイント(multipoint)熱電対をサーモウェル中に挿入し、触媒床中の異なる３箇所の上方、下方及びこれらの３箇所の位置における温度を監視することができるように、配置した。反応器を逆にして、炉を装備した。
【００６０】
用いた供給材料は９９．２重量％より大きい１−ブテン含量を有する、Ｓｃｏｔｔ  Ｓｐｅｃｉａｌｔｙ  Ｇａｓｅｓから得られた１−ブテンであった。１−ブテンを反応器に気相として供給した。
【００６１】
反応器を始動させるために、反応器を最初に所望の操作温度にまで４時間かけて加熱し、この操作温度に２時間維持し、これらの全ては流動窒素下で実施した。この前処理後に、窒素流を遮断し、１−ブテンを３６ｇ／時の供給速度、９．０時−１の重量毎時空間速度を与えるような速度で加えた。反応器は３ｐｓｉｇの出口圧力と、４３０℃の温度とにおいて操作した。
【００６２】
計算
試験ラン中の各サンプルに関して、転化率と選択度とを算出する。それ故、転化率と選択度とはブテン−１（Ｂ１）と、ブテン−２（Ｂ２）と、イソブチレン（ＩＢ１）との供給材料（ＦＤ）濃度と流出流（ＥＦＦ）濃度とを表す。転化率は次のように算出する：
転化率％＝[{(B1重量%+B2重量%)FD-(B1重量%+B2重量%)EFF}/(B1重量%+B2重量%)FD]x100
選択度は次のように算出する：  
選択度％＝[{(IB1重量%)EFF-(IB1重量%)FD}/{(B1重量%+B2重量%)FD-(B1重量%+B2重量%)EFF}]
x100
収率は次のように算出する：
収率％＝[{(IB1重量%)EFF-(IB1重量%)FD}/(B1重量%+B2重量%)FD]x100
表１は、上記のように製造した種々な触媒の試験結果を示す。この表は異性化プロセスにおける触媒のラン寿命(run life)の時間を提供する。”ラン寿命”は本明細書ではラン開始から、生成物中のメチル分枝イソオレフィン濃度がそのピークに達した後に３３重量％に低下する時までの時間として定義する。この表は４０％転化率、４５％転化率及び５０％転化率における触媒の選択度と、試験中の生成物中のメチル分枝イソオレフィン（イソブチレン）の最高濃度（重量％）とを提供する。
【００６３】
【表１】
2006225399.tif 000002
【００６４】
表１から知ることができるように、触媒製造に酢酸とクエン酸との両方を用いた触媒（触媒Ｃ）は、酢酸のみを用いた触媒（触媒ＡとＢ）によって得られるよりも約３時間長いラン長さを示した。触媒Ｃがクエン酸のみを用いた触媒（触媒Ｄ）よりも有意に長いラン長さと高いイソブチレン収率（すなわち、生成物中高いイソブチレン濃度）とを示すことも知ることができる。さらに、触媒Ｃに関する測定転化率レベルにおけるイソブチレンへの選択度は、触媒ＡとＢに比べた場合に高いことが判明した。例えば、触媒Ｃは４０％転化率において、触媒ＡとＢによって得られた８０〜８３％に比べて、８８％のイソブチレンへの選択度を示した。例えば、触媒ＥとＦの製造に用いたような、他の酸組合せも、触媒Ｂの酸組合せに比べた場合に、改良された構造オレフィン異性化を生じた。
【００６５】
触媒性質
上記実施例で用いた触媒は全て９０重量％ゼオライトと１０重量％アルミナであった（無水固体基準）。触媒の物理的性質の一部を表２に示す。
【００６６】
【表２】
2006225399.tif 000003